Brevet FR2306830A1 — publié le 19761105

La présente invention concerne un matériau pour revête- ients de surfaces tels que murs,sols et autres,ctest à dire toutes surfaces à protéger et décorer. Il est composite en ce que son âme est constituée d'une étoffe Non Tissée assez épaisse,élastique,souple,indéchirable, ayant on toucher doux et textile. Cette étoffe peut être imprimée sur une face,ou non imprimée. Cette etoffe peut être enduite sur une ou 2 faces,d'une Résine Spéciale Souple,relativement épaisse,imperméable et ignifuge. Dans des dispositifs connus de ce genre,on utilise g6n6ra- lement des non tissés minces et compacts,qui sont imprimés sur une face et recouvert sur une ou 2 faces d'une résine constitu- ant ce que l'on appelle des lamifiés rigides,ou bien on utilise un genre de papier peint ou iipriié que l'on recouvre d'un vernis protecteur,pu bien on utilise des tissus doublés d'un papier ou bien on utilise des textiles dit "Tuftés",doublés d'une mousse,mais dont la surface est sensible aux salissures. D'une façon générale,on connaît beaucoup de revêtements textile décoratifs aussi bien pour murs que pour sols,mais la présente invention, concerne on revêtement ayant des propriétés et caractéristiques,prises dans leur ensemble,inexistantes actuellement ce qui en fait vraiment un matériau nouveau. Le matériau suivant l'invention évite les inconvénients des matériaux existants. C'est un matériau épais,souple,isolant thermique et phonique,imperméable,insalissable,résistant à l'usure,décoratif et résistant aux brulures de cigarettes. Très stable dimensionnellement. Imputrescible. Il peut être fabriqué en continu,en rouleaux. Le matériau, objet de l'invention,comporte une Etoffe Non Tissée composée de fibres Synthétiques,assemblées entre elles suivant le procédé dit par voie sèche et nappée. Ces fibres sont de grosseurs pouvant varier de 3 à 15 décitex ou plus. L'épaisseur pouvant varier de 0,5 i/m à 3 m/m ou plus,ce non tissé est assez compact tout en étant aéré. Le poids de fibres par Mètre Carré est fonction de l'épaisseur que l'on désire obtenir et de la grosseur des fibres. Il peut varier de 100 à 700 grammes ou plus par Mètre Carré. Tous les nombres cités no constituant pas des limites,mais seulement des exemples. La nappe constituée par ces fibres Synthétiques peut être aiguilletée sur I ou 2 face. La nappe peut être également imprégnée et hydrofugée en tout ou partie de son épaisseur avec une dilution aqueuse de Latex acrylique par exemple pour lui donner une homogénéité et une souplesse élastique. L'extrait sec laissé dans le Non Tissé par cet appret pouvant varier de 3 à I0%.On a interet à ce que cette dilution soit rendue ignifuge car cette propriété se transmettra à l'ensemble de la nappe formant l'Etoffe Non Tissée. Si l'on a imprégné l'Etoffe Non Tissée,il faut évacuer par séchage l'eau de l'appret pour ne laisser que l'extrait sec. Le toucher sur une face au moins doit être très doux. L'ensemble doit être indéchirable et sa résistance à la traction aux 5 centimètres de 200 à I400 Kgs. Suivant l'invention,cette Etoffe Non Tissée peut être ixpri- mée,sur la face qui a le meilleur toucher textile. L'impression peut se faire par sublimation à chaud,de colorants déposés préalablement sur un papier et appliqué sur une face du Non Tissé,avec une certaine pression et une température de 2I0 à 2200C,durant 20 à 30 secondes. Cette thermo impression à sec se fait en continu suivant des procédés brevetés deja connus. La pénétration des gaz colorés sublimés au travers des fibres est très bonne et les coloris peurent avoir une bonne tenue lumière suffisante pour les usages envisageables de couvre mura ou couvre sols par exemple. Il est cité ici le mode d'impression par sublimation à chaud parceque l'on s'est aperçu que c'était le mode d'impression donnant les meilleurs résultats,mais on peut imprimer le Non Tissé de toute autre manière. Toutefois avec les procédés d'impression classiques,une certaine quantité d'encre pigmentaire serait déposée sur les surfaces des fils en contact avec les rouleaux imprimeurs porteurs d'encre et risquerait de modifier la finesse du toucher,qui ne serait plus un toucher textile très doux. Sur la face non imprimée de l'Etoffe Non Tissée on peut fixer par contre collage avec apport de colle spéciale,une feuille d'aluminium dégraissée d'épaisseur environ 18/1000è de millimètre.On devra prévoir le chauffage nécessaire au séchage de la colle. L'Eteffe Non Tissée imprimée,avec ou sans la feuille d'aluminium au dos,peut être passée dans une calandre chauffante à gaufrer. Le cylindre acier gaufré en relief de cette calandre reçoit le coté de l'Etoffe Bon Tissée imprimée et le contre cylindre lisse en papier aggloméré reçoit l'autre face non impri mée. Suivant l'invention, on enduit avec une racle ou des rou- leaux,sur la face de l'Etoffe Non Tissée qui n'est pas imprimée, une couche de Mousse Synthétique cellulaire soit en Polychlorure de vinyle alvéolaire soit en caoutchouc alvéolaire ou en toute autre mousse alvéolaire et ceci suivant une épaisseur variable suivant la définition du matériau terminé. L'épaisseur pouvant être à titre d'exemple de 0,5 à 4 m/i. Il y a intéret à ce que cette mousse soit ignifuge. Les températures de gélifieation devront être limitées entre I20 et 140 C,par passage dans un tunnel. Ces procédés sent déja connus. Si on ne désire pas une isolation sur cette face,on pourra enduire I couche te la lésine Spéciale Souple décrite ci-dessous et en ajoutant des charges jusqu'à 50 pour cent de la résine au maximum. Ces charges peuvent être,par exemple:Hydroxyde d'alumi nium ou Hydrate d'aluminium, ce qui augmente la résistance au feu Durcir à 120 C. Ensuite,conformement à l'invention;on enduit sur la face de l'Etoffe Non Tissée qui est imprimée,une double couche de Résine Spéciale Souple,enduites l'une par dessus l'autre,soit avec une racle soit avec des rouleaux. La Résine Spéciale Souple est remarquable en ce qu'elle comporte: Des polyesters d'acides insaturés modifiés,autoextinguible à l'Hexachloro Endomethylène Tetrahydrophtalique au Chlore stabilisé,combiné avec le Méthacrylate de méthyle et le Styrène et combiné avec le Maléate de Diglycol modifié par de l'Acide Adipique Cette Résine Spéciale Souple doit autre fabriquée spécialement,car il n'existe pas dans le commerce de résine semblable. Cette Résine Spéciale Souple doit avoir les caractéristi- ques suivantes: Avant durcissement/ Indice d'acide = 22,5 milligrammes d'Hydroxyde de Potassium nécessaire pour neutraliser les acides libres contenus dans I gr.de résine. Viscosité = 1500 centipoises Densité = I,I7 Monomères = 24,6 Après durcissement Absorbtion d'eau ...................... 0,35 % en 24h. Module d'élasticité en flexion de Young 7,5 x I03 Kg/cm2 Retrait en volume ..................... 6,35 % Souplesse par pliure à #### 450 sans casser à température +20C et en dessous. Autoextinguibilité M I controlée par test à l'@piradiateur. Les 2 couches de la Résine Spéciale Souple sont formulées de la façon suivante Résine Spéciale Souple décrite ci-dessus . 100 parties Silicate de Magnésium fibreux purifié et micronisé avec fibres de 0,025 de diamètre et 5 à 10 de longueur . 2 -"- Octoate de Cobalt ............................. 0,15 Peroxyde de Catalyse .......................... 1,5 Absorbe## U V ................................. 1 La Ière. couche est enduite à raison de 300 à 500 grammes par Mètre Carré. Elle est durcie durant 5 minutes à I200C . Cette Ière couche peut être opacifiée si l'Etoffe Non Tissée n'est pas imprimée, avec toutes charges décoratives compatibles. La 2ème couche est enduite à raison de 400 à 900 grammes par Mètre Carré. Elle est durcie durant 9 minutes à I20 C La surface en contact avec l'air doit Outre protégée pour éviter toute inhibition,ee qui risquerait de rendre cette surface poisseuse. Cette 2ème. couche peut être opacifiée si l'Etoffe Non Tissée n'est pas imprimée,par toutes charges décoratives compatibles. La pénétration dans l'Etoffe Non Tissée d'une part de la couche de Mousse Synthétique alvéolaire et d'autre part de la couche de Résine Spéciale Souple doit être réglée avec beaucoup de précision et doit être proportionnelle à l'épaisseur de l'itoffe Non Tissée,de façon à laisser une partie de l'Etof fe Non Tissée libre de toute enduction,ce qui procurera une isolation et une souplesse supplémentaire. Le dessin annexé,plan unique figure I,représentant en coupe le matériau complet,illustre à titre d'exemple, un mode de réalisation @u matériau conforme à la présente invention Tel qu'il est représenté,le matériau comporte Une Etoffe Non Tissée I - Cette étoffe est imprimée sur une face 2 - Sur l'autre face reçoit une couche de Mousse alvéo- laire 3 - Sur la face qui a déja été imprimée on enduit une couche de lésine Spéciale Souple 4 - Par dessus cette couche on enduit une autre couche de Résine Spéciale Souple 5 La mousse 3 peut être remplacée par une feuille d'aluminium. L'ordre d'éxécution des opérations totales ou partielles décrites dans la présente. invention peut tre différent de celui décrit,sans rien enlever à la validité de la prisente invention. REVENDICATIONS I.- Etoffe Mon Tissée caractérisée en ce que cette étoffe comporte un aiguilletage sur une face. 2.- étoffe Non Tissée caractérisée en ce que cette étoffe comporte un aiguilletage sur deux faces. 3.- étoffa Non Tissée suivant l'une des revendications I et 2 caractérisée on ce qu'elle comporte une imprégnation ignifuge et souple. 4.- Etoffe Non Tissée suivant les revendications I-2-3 caractérisée en ce que une dea faces est imprimée par sublima- tion à chaud 210/220 C. 5.- étoffe Non Tissée suivant les revendications I-2-3caractérisée en ce que une des faces est imprimée avec des encres pigmentaires. 6.- Etoffe Mon Tissée suivant les revendications I-2-3-4- et 5 caractérisée en ce que sur la face non imprimée,est collée une feuille d'aluminium. 7.- étoffe ion Tissée suivant les revendicatIons I-2-3-45 et 6 caractérisée en ce que le complexe est gaufré par passage sous calandre chauffante. 8.- Btoffe Non Tissée suivant les revendications I-2-3-45 et 7,caraotérisée en ce que sur la face non imprimée est enduit une couche de mousse synthétique alvéolaire. 9.- étoffe Non Tissée suivant les revendications I-2-3-45 et 7,caractérisée en ce que sur la face non imprimée est enduit une couche de lésine Spéciale Souple opacifiée et charge avec des charges ignifugeantes. IO.- htoffe Non Tissée suivant les revendications I-2-3-45-6 et 7,earactérisée en ce que sur la face imprimée est enduit une couche de Résine Spéciale Souple transparente. II;- étoffe Bon Tissée suivant les revendications 1-2-3-45-7 et 8,caractérisée en ce que sur la face imprimée est enduit une couche de Résine Spéciale Souple transparente. I2.- étoffe Non Tissée suivant les revendications I-2-3-45-7 et 9,caractérisée en ce que sur la face imprimée est enduit une couche de Résine Spéciale Souple transparente. I3.- Btoffe Bon Tissée suivant les revendications 1-2-3-4- 5-6-7 et I0,caractérisée en ce que la face imprimée déjaenduite d'une couche de lésine Spéciale Souple transparente,est enduite par dessus d'une deuxième couche de Résine Spéciale Souple transparente. 14.- Etoffe Non Tissée suivant les revendications 1-2-3-45-7-8 et II,caractérisée on ce que la face imprimée déja enduite d'une couche de Résine Spéciale Souple transparente est enduite par dessus d'une deuxième couche de Résine Spéciale Souple transparente. 15.- Etoffe ion Tissée suivait les revendications I-2-3-45-7-9 et 12,caractérisée en ce que la face imprimée déja enduite d'une couche te Résine Spéciale Souple transparente est enduite par dessus d'une deuxième couche de Résine Spéciale Souple transparente. 16.- Etoffe Non Tissée suivant les revendications 1-2-36 et 7,caractérisée on ce que sur la face opposée à la face revêtue d'aluminium,est enduite une couche de Résine Spéciale Souple opacifiée et chargée. 17.- Etoffe Non Tissée suivant les revendications 1-2-3-7 et 8,caractérisée en ce que sur la face opposée à la face revêtu de Mousse,est enduite une couche de Résine Spéciale Spuple opacifiée et chargée. 18.- Etoffe Nom Tissée suivant les revendications 1-2-3-7 et 9,caractérisée en ce que sur la face opposée à la face déja enduite te Résine Spéciale Souple opacifiée et chargée,est enduite ne couche te Résine Spécial. Souple opacifiée et chargée 19.- Etoffe Men Tissée suivant les revendications I-2-3-67 et 16 caractérisée en ce que sur la face déja enduite d'une couche de lésine Spéciale Souple opacifiée et chargée est appliquée uneautre couche décorative nacrée par ex. 20.- Etoffe Mon Tissée suivant les revendications I-2-5-7- 8 et 17 caractérisée on ee que sur la face déja enduite d'une couche de Résine Spéciale Soupel opacifiée et chargée est appliquée une autre couche décorative nacrée par ex. 21.- Etoffe Non Tissée suivant les revendications 1-2-3-79 et 18,caractérisée en ce que sur la face déja enduite d'une couche de Résine Spéciale Souple opacifiée et chargée est appliquée une autre couche décorative nacrée par ex. 22.- Procédé de fabrication d'une étoffe Non Tissée avec une Résine Spéciale Souple suivant l'une quelconque des revendications 1-2-3-4-5-6-7-8-9-10-11-12-13-14-15-16-17-18-19-20 et 2I,caractérisée en ce que,l'Rtoffe Non Tissée est aiguilletée sur une ou deux faces et est impré gnée d'un apprêt ignifuge. Sur une des faces choisie comme ayant le meilleur toucher textile on imprime par sublimation le votif décoratif déterminé Sur l'autre face opposée à l'impression,l'on peut coller une feuille d'aluminium et ensuite gaufrer le tout. Sur la face opposée à l'impression l'on peut à la place de l' aluminium,enduire une couche de Mousse synthétique alvéolaire. Sur la face opposée à l'impression, la place de l'aluminium et de la Mousse,on enduit une couche de Résine Spéciale Souple. Sur la face déja imprimée ou enduit une double couche de Résine Spéciale Souple. Â titre de produit industriel nouveau.